"静電潜像担持体上に静電潜像を形成する静電潜像形成工程と、前記静電潜像を、少なくとも結着樹脂を含有するトナーを含む乾式現像剤により現像してトナー像を形成する現像工程と、前記トナー像を画像支持体に転写する転写工程と、前記画像支持体に転写されたトナー像に、トナーの少なくとも一部を軟化する定着液を供給する定着液供給工程とを有する画像形成方法において、定着液は、軟化剤および定着助剤を含有するものであり、前記定着助剤が、親水性基を有する親水性モノマーと、疎水性モノマーとから得られる共重合体よりなるものであり、当該共重合体において、前記親水性基を有する親水性モノマーに由来の構成単位が40~95質量の割合で含有されていることを特徴とする画像形成方法。前記定着助剤を構成する共重合体を得るための親水性基を有する親水性モノマーが、下記一般式1で表わされるものであることを特徴とする請求項1に記載の画像形成方法。一般式1中、R1は、水素原子またはメチル基を示し、Aは、下記式a~式hのいずれかで表わされる親水性基を示す。式g中、R2およびR3は、各々独立に、水素原子またはメチル基を示す。式h中、mは、1~10の整数を示し、nは、0~3の整数を示す。前記定着助剤を構成する共重合体を得るための疎水性モノマーが、下記一般式2または一般式3で表わされるものであることを特徴とする請求項1または請求項2に記載の画像形成方法。一般式2中、R4は、水素原子またはメチル基を示す。一般式3中、R5は、水素原子またはメチル基を示し、R6は、メチル基またはエチル基を示す。前記定着助剤を構成する共重合体が、重量平均分子量が5,000~100,000のものであることを特徴とする請求項1~請求項3のいずれかに記載の画像形成方法。前記軟化剤が、炭酸エステルまたは脂肪族カルボン酸エステルを含有するものであることを特徴とする請求項1~請求項4のいずれかに記載の画像形成方法。本発明は、以上のような事情に基づいてなされたものであって、湿式定着方式において、定着液の供給量の低量化が図られながらも、形成される画像に高い定着強度が得られる画像形成方法を提供することにある。本発明の画像形成方法は、静電潜像担持体上に静電潜像を形成する静電潜像形成工程と、前記静電潜像を、少なくとも結着樹脂を含有するトナーを含む乾式現像剤により現像してトナー像を形成する現像工程と、前記トナー像を画像支持体に転写する転写工程と、前記画像支持体に転写されたトナー像に、トナーの少なくとも一部を軟化する定着液を供給する定着液供給工程とを有する画像形成方法において、定着液は、軟化剤および定着助剤を含有するものであり、前記定着助剤が、親水性基を有する親水性モノマーと、疎水性モノマーとから得られる共重合体よりなるものであり、当該共重合体において、前記親水性基を有する親水性モノマーに由来の構成単位が40~95質量の割合で含有されていることを特徴とする。本発明の画像形成方法においては、前記定着助剤を構成する共重合体を得るための親水性基を有する親水性モノマーが、下記一般式1で表わされるものであることが好ましい。一般式1中、R1は、水素原子またはメチル基を示し、Aは、下記式a~式hのいずれかで表わされる親水性基を示す。式g中、R2およびR3は、各々独立に、水素原子またはメチル基を示す。式h中、mは、1~10の整数を示し、nは、0~3の整数を示す。本発明の画像形成方法においては、前記定着助剤を構成する共重合体を得るための疎水性モノマーが、下記一般式2または一般式3で表わされるものであることが好ましい。一般式2中、R4は、水素原子またはメチル基を示す。一般式3中、R5は、水素原子またはメチル基を示し、R6は、メチル基またはエチル基を示す。本発明の画像形成方法においては、前記定着助剤を構成する共重合体が、重量平均分子量が5,000~100,000のものであることが好ましい。本発明の画像形成方法においては、前記軟化剤が、炭酸エステルまたは脂肪族カルボン酸エステルを含有するものであることが好ましい。本発明の画像形成方法によれば、定着液を構成する定着助剤が、親水性基を有する親水性モノマーと、疎水性モノマーとの共重合体であり、当該共重合体における親水性モノマーに由来の構成単位の含有割合が特定範囲にあることにより、定着液の供給量の低量化が図られながらも、形成される画像に高い定着強度が得られる。以下、本発明について詳細に説明する。画像形成方法本発明の画像形成方法は、少なくとも、静電潜像担持体上に静電潜像を形成する静電潜像形成工程と、静電潜像を、少なくとも結着樹脂を含有するトナーを含む乾式現像剤により現像してトナー像を形成する現像工程と、トナー像を画像支持体に転写する転写工程と、画像支持体に転写されたトナー像に、トナーの少なくとも一部を軟化する定着液を供給する定着液供給工程とを有し、この定着液供給工程において、画像支持体上に転写されたトナー像が当該画像支持体に定着されることにより、画像を形成する方法である。静電潜像形成工程静電潜像形成工程は、静電潜像担持体上に静電潜像を形成する工程である。静電潜像担持体としては、特に限定されるものではないが、例えばアモルファスシリコン、セレンなどの無機感光体、または、ポリシラン、フタロポリメチンなどの有機感光体よりなるドラム状のものが挙げられる。静電潜像の形成は、例えば、静電潜像担持体の表面を帯電手段により一様に帯電させ、露光手段により静電潜像担持体の表面を像様に露光することにより行われる。帯電手段および露光手段としては、特に限定されず、電子写真方式において一般的に使用されているものを用いることができる。現像工程現像工程は、静電潜像を、少なくとも結着樹脂を含有するトナーを含む乾式現像剤により現像してトナー像を形成する工程である。トナー像の形成は、結着樹脂を含有するトナーを含む乾式現像剤を用いて、例えば、トナーを摩擦撹拌させて帯電させる撹拌器と、回転可能なマグネットローラとよりなる現像手段を用いて行われる。具体的には、現像手段においては、例えば、トナーとキャリアとが混合撹拌され、その際の摩擦によりトナーが帯電し、回転するマグネットローラの表面に保持され、磁気ブラシが形成される。マグネットローラは、静電潜像担持体近傍に配置されているため、マグネットローラの表面に形成された磁気ブラシを構成するトナーの一部は、電気的な吸引力によって静電潜像担持体の表面に移動する。その結果、静電潜像がトナーにより現像されて静電潜像担持体の表面にトナー像が形成される。<トナー>本発明の画像形成方法に用いられるトナーは、少なくとも結着樹脂を含有するトナー粒子よりなるものである。トナー粒子には、必要に応じて、着色剤、離型剤および荷電制御剤などの内添剤が含有されていてもよく、また当該トナー粒子に対して、流動化剤などの外添剤が外部添加されていてもよい。本発明の画像形成方法に用いられるトナーは、粒径が体積基準のメディアン径で3.5~7.0μmであることが好ましく、より好ましくは5.0~6.5μmである。トナーの体積基準のメディアン径が上記範囲内にあることにより、トナーの比表面積が十分に確保され、従って、後述する定着液供給工程において、定着液との接触面積が十分に確保されることから、トナー像を画像支持体に確実に定着させることができ、これにより、形成される画像において十分な定着強度を得ることができる。トナーの体積基準のメディアン径が3.5μm未満である場合においては、形成される画像ががさついたものとなるおそれがある。一方、トナーの体積基準のメディアン径が7.0μmを超える場合においては、トナーの比表面積が小さく、後述する定着液供給工程において、定着液との接触面積が十分に確保されず、トナー像を画像支持体に確実に定着させることができなくなるおそれがある。本発明において、トナーの体積基準のメディアン径は、コールターマルチサイザー3ベックマンコールター社製に、データ処理用ソフトSoftwareV3.51を搭載したコンピューターシステムを接続した測定装置を用いて測定算出される。具体的には、試料トナー0.02gを、界面活性剤溶液20mLトナー粒子の分散を目的として、例えば界面活性剤成分を含む中性洗剤を純水で10倍希釈した界面活性剤溶液に添加して馴染ませた後、超音波分散を1分間行い、分散液を調製し、この分散液を、サンプルスタンド内のISOTONIIベックマンコールター社製の入ったビーカーに、測定装置の表示濃度が8になるまでピペットにて注入する。ここで、この濃度範囲にすることにより、再現性のある測定値を得ることができる。そして、測定装置において、測定粒子カウント数を25000個、アパーチャ径を50μmにし、測定範囲である1~30μmの範囲を256分割しての頻度値を算出し、体積積算分率の大きい方から50の粒径が体積基準のメディアン径とされる。本発明の画像形成方法に用いられるトナーは、平均円形度が、転写効率の向上の観点から、0.930~1.000であることが好ましく、より好ましくは0.950~0.995である。本発明において、トナーの平均円形度は、FPIA-2100Sysmex社製を用いて測定される。具体的には、試料トナーを界面活性剤含有水溶液にてなじませ、超音波分散処理を1分間行って分散させた後、FPIA-2100Sysmex社製により、測定条件HPF高倍率撮像モードにて、HPF検出数3,000~10,000個の適正濃度で撮影を行い、個々のトナー粒子について下記式Tに従って円形度を算出し、各トナー粒子の円形度を加算し、全トナー粒子数で除することにより算出される。式T:円形度=粒子像と同じ投影面積をもつ円の周囲長/粒子役影像の周囲長本発明の画像形成方法に用いられるトナーは、ガラス転移点が、耐熱保管性および耐ブロッキング性の観点から、30~70°Cであることが好ましく、より好ましくは35~50°Cである。本発明において、トナーのガラス転移点は、示差走査カロリメーターDSC8500パーキンエルマー社製を用いて測定される。具体的には、試料トナー4.5mgを小数点以下2桁まで精秤し、アルミニウム製パンに封入して、DSC-7サンプルホルダーにセットする。リファレンスは、空のアルミニウム製パンを使用し、測定温度0~200°C、昇温速度10°C/分、降温速度10°C/分にて、Heat-Cool-Heatの温度制御を行い、その2nd.Heatにおけるデータを基に解析を行う。第1の吸熱ピークの立ち上がり前のベースラインの延長線と、第1の吸熱ピークの立ち上がり部分からピーク頂点までの間における最大傾斜を示す接線との交点の値をガラス転移点とする。本発明の画像形成方法に用いられるトナーは、軟化点が、定着強度の観点から、90~120°Cであることが好ましく、より好ましくは100~115°Cである。本発明において、トナーの軟化点は以下のようにして測定される。すなわち、温度20±1°C、湿度50±5RHの環境下において、試料トナー1.1gをシャーレに入れ平らにならし、12時間以上放置した後、成型器SSP-10A島津製作所製によって3820kg/cm2の力で30秒間加圧し、直径1cmの円柱型の成型サンプルを作成し、次いで、この成型サンプルを、温度24±5°C、湿度50±20RHの環境下において、フローテスターCFT-500D島津製作所製により、荷重196N20kgf、開始温度60°C、予熱時間300秒間、昇温速度6°C/分の条件で、円柱型ダイの穴1mm径×1mmより、直径1cmのピストンを用いて予熱終了時から押し出し、昇温法の溶融温度測定方法でオフセット値5mmの設定で測定したオフセット温度Toffsetを軟化点として、測定されるものである。結着樹脂本発明に係るトナー粒子に含有される結着樹脂としては、例えば、スチレン樹脂、メタアクリル樹脂、スチレン-メタアクリル樹脂、ポリエステル樹脂、ポリエーテルポリオール樹脂、ポリ酢酸ビニル樹脂などの公知の種々の樹脂が挙げられる。これらの中でも、定着性の観点から、スチレン-メタアクリル樹脂、ポリエステル樹脂が好ましい。結着樹脂として、スチレン樹脂、メタアクリル樹脂、スチレン-メタアクリル樹脂を用いる場合においては、結着樹脂を形成すべき重合性モノマーとしては、例えば、スチレン、o-メチルスチレン、m-メチルスチレン、p-メチルスチレン、α-メチルスチレン、p-フェニルスチレン、p-エチルスチレン、2,4-ジメチルスチレン、p-tert-ブチルスチレン、p-n-ヘキシルスチレン、p-n-オクチルスチレン、p-n-ノニルスチレン、p-n-デシルスチレン、p-n-ドデシルスチレンなどのスチレンまたはスチレン誘導体;メタクリル酸メチル、メタクリル酸エチル、メタクリル酸n-ブチル、メタクリル酸イソプロピル、メタクリル酸イソブチル、メタクリル酸t-ブチル、メタクリル酸n-オクチル、メタクリル酸2-エチルヘキシル、メタクリル酸ステアリル、メタクリル酸ラウリル、メタクリル酸フェニル、メタクリル酸ジエチルアミノエチル、メタクリル酸ジメチルアミノエチル、などのメタクリル酸エステル誘導体;アクリル酸メチル、アクリル酸エチル、アクリル酸イソプロピル、アクリル酸n-ブチル、アクリル酸t-ブチル、アクリル酸イソブチル、アクリル酸n-オクチル、アクリル酸2-エチルヘキシル、アクリル酸ステアリル、アクリル酸ラウリル、アクリル酸フェニルなどのアクリル酸エステル誘導体;エチレン、プロピレン、イソブチレンなどのオレフィン類;フッ化ビニル、フッ化ビニリデンなどのフッ化ビニル類;プロピオン酸ビニル、酢酸ビニル、ベンゾエ酸ビニルなどのビニルエステル類;ビニルメチルエーテル、ビニルエチルエーテルなどのビニルエーテル類;ビニルメチルケトン、ビニルエチルケトン、ビニルヘキシルケトンなどのビニルケトン類;N-ビニルカルバゾール、N-ビニルインドール、N-ビニルピロリドンなどのN-ビニル化合物類;ビニルナフタレン、ビニルピリジンなどのビニル化合物類;アクリロニトリル、メタクリロニトリル、アクリルアミドなどのアクリル酸またはメタクリル酸誘導体などのビニル系モノマーが挙げられる。これらの重合性モノマーは、1種単独でまたは2種以上を組み合わせて用いることができる。また、結着樹脂を形成すべき重合性モノマーとして、上記の重合性モノマーにイオン性解離基を有するものを組み合わせて用いることが好ましい。イオン性解離基を有する重合性単量体は、例えばカルボキシル基、スルホン酸基、リン酸基などの置換基を構成基として有するものであって、具体的には、アクリル酸、メタクリル酸、マレイン酸、イタコン酸、ケイ皮酸、フマル酸、マレイン酸モノアルキルエステル、イタコン酸モノアルキルエステル、スチレンスルホン酸、アリルスルフォコハク酸、2-アクリルアミド-2-メチルプロパンスルホン酸、アシッドホスホオキシエチルメタクリレート、3-クロロ-2-アシッドホスホオキシプロピルメタクリレートなどが挙げられる。さらに、重合性モノマーとして、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどの多官能性ビニル類を用いて架橋構造の結着樹脂を得ることもできる。結着樹脂としてポリエステル樹脂を用いる場合においては、ポリエステル樹脂は、公知の多価アルコールと、公知の多価カルボン酸とにより得ることができる。多価アルコールとしては、非ラジカル重合性のものであれば特に限定されず、例えば、エチレングリコール、1,3-プロパンジオール、1,4-ブタンジオール、1,5-ペンタンジオール、1,6-ヘキサンジオール、1,7-ヘプタンジオール、1,8-オクタンジオール、1,9-ノナンジオール、1,10-ドデカンジオール、1,11-ウンデカンジオール、1,12-ドデカンジオール、1,13-トリデカンジオール、1,14-テトラデカンジオール、1,18-オクタデカンジオール、1,20-エイコサンジオールなどの脂肪族ジオール;ビスフェノールA、ビスフェノールFなどのビスフェノール類;およびこれらのエチレンオキサイド付加物、プロピレンオキサイド付加物などのビスフェノール類のアルキレンオキサイド付加物などが挙げられる。また、3価以上の多価アルコールとしては、例えば、グリセリン、ペンタエリスリトール、トリメチロールプロパン、ソルビトールなどが挙げられる。不飽和基を有する多価アルコールとしては、例えば、2-ブテン-1,4-ジオール、3-ブテン-1,6-ジオール、4-ブテンー1,8-ジオール、9-オクタデゼン-7,12ジオールなどの不飽和二重結合を有するもの;2-ブチン-1,4-ジオール、3-ブチン-1,4-ジオールなどの不飽和三重結合を有するものなどが挙げられる。これらの多価アルコールは、単独でまたは2種以上を組み合わせて用いることができる。多価カルボン酸としては、非ラジカル重合性のものであれば特に限定されず、例えば、シュウ酸、マロン酸、コハク酸、グルタル酸、アジピン酸、ピメリン酸、スベリン酸、アゼリン酸、セバシン酸、1,9-ノナンジカルボン酸、1,10-デカンジカルボン酸、1,11-ウンデカンジカルボン酸、1,12-ドデカンジカルボン酸、1,13-トリデカンジカルボン酸、1,14-テトラデカンジカルボン酸、1,16-ヘキサデカンジカルボン酸、1,18-オクタデカンジカルボン酸などの脂肪族カルボン酸;これら脂肪族カルボン酸の低級アルキルエステルや酸無水物;フタル酸、イソフタル酸、テレフタル酸、オルトフタル酸、t-ブチルイソフタル酸、2,6-ナフタレンジカルボン酸、4,4’-ビフェニルジカルボン酸などの芳香族カルボン酸;トリメット酸、ピロメリット酸などの3価以上の多価カルボン酸などが挙げられる。不飽和基を有する多価カルボン酸としては、例えば、マレイン酸、フマル酸、イタコン酸、シトラコン酸、グルタコン酸、イソドデセニルコハク酸、n-ドデセニルコハク酸、n-オクテニルコハク酸などの不飽和脂肪族カルボン酸;およびこれらの酸無水物または酸塩化物;コーヒー酸などの不飽和芳香族カルボン酸などが挙げられる。これらの多価カルボン酸は、単独でまたは2種以上を組み合わせて用いることができる。ポリエステル樹脂は、例えば上記多価アルコールと上記多価カルボン酸とを不活性ガス雰囲気中において、120~250°Cの温度で縮重合することにより製造することができる。縮重合の際においては、必要に応じて公知のエステル化触媒を用いてもよい。結着樹脂は、ガラス転移点が30~70°Cであることが好ましく、より好ましくは35~50°Cである。結着樹脂のガラス転移点が30°C未満である場合においては、耐熱保管性が得られないおそれがある。一方、結着樹脂のガラス転移点が70°Cを超える場合においては、湿式定着方式においても十分な定着性を確保することができないおそれがある。本発明において、結着樹脂のガラス転移点は、上述したトナーのガラス転移点を測定する方法において試料を結着樹脂とすることの他は同様にして測定される。結着樹脂は、重量平均分子量が3,000~100,000であることが好ましく、より好ましくは5,000~50,000である。結着樹脂の重量平均分子量が3,000未満である場合においては、トナー粒子の強度が低下したものとなり、トナー飛散の原因となる。一方、結着樹脂の重量平均分子量が10,000を超える場合においては、形成される画像において高い定着強度が得られないおそれがある。本発明において、結着樹脂の重量平均分子量の測定は、GPCにより測定される。すなわち、装置HLC-8220東ソー社製およびカラムTSKguardcolumnTSKgelSuperHZM-M3連東ソー社製を用い、カラム温度を40°Cに保持しながら、キャリア溶媒としてテトラヒドロフランTHFを流速0.2mL/分で流し、試料結着樹脂を室温において超音波分散機を用いて5分間処理を行う溶解条件で濃度1mg/mLになるようにTHFに溶解させ、次いで、ポアサイズ0.2μmのメンブランフィルターで処理して試料溶液を得、この試料溶液10μLを上記のキャリア溶媒と共に装置内に注入し、屈折率検出器RI検出器を用いて検出し、試料の有する分子量分布を単分散のポリスチレン標準粒子を用いて測定した検量線を用いて算出される。検量線測定用のポリスチレンとしては10点用いる。本発明に係るトナー粒子に着色剤が含有される場合においては、着色剤としては、特に限定されず、公知の顔料を用いることができる。黒の着色剤としては、例えば、ファーネスブラック、チャンネルブラック、アセチレンブラック、サーマルブラック、ランプブラックなどのカーボンブラックなどが挙げられる。マゼンタまたはレッドの着色剤としては、例えば、C.I.ピグメントレッド2、C.I.ピグメントレッド3、C.I.ピグメントレッド5、C.I.ピグメントレッド6、C.I.ピグメントレッド7、C.I.ピグメントレッド15、C.I.ピグメントレッド16、C.I.ピグメントレッド48;1、C.I.ピグメントレッド53;1、C.I.ピグメントレッド57;1、C.I.ピグメントレッド122、C.I.ピグメントレッド123、C.I.ピグメントレッド139、C.I.ピグメントレッド144、C.I.ピグメントレッド149、C.I.ピグメントレッド166、C.I.ピグメントレッド177、C.I.ピグメントレッド178、C.I.ピグメントレッド222などが挙げられる。オレンジまたはイエローの着色剤としては、例えば、C.I.ピグメントオレンジ31、C.I.ピグメントオレンジ43、C.I.ピグメントイエロー12、C.I.ピグメントイエロー13、C.I.ピグメントイエロー14、C.I.ピグメントイエロー15、C.I.ピグメントイエロー74、C.I.ピグメントイエロー93、C.I.ピグメントイエロー94、C.I.ピグメントイエロー138、C.I.ピグメントイエロー100、C.I.ピグメントイエロー104などが挙げられる。グリーンまたはシアンの着色剤としては、例えば、C.I.ピグメントブルー15、C.I.ピグメントブルー15;2、C.I.ピグメントブルー15;3、C.I.ピグメントブルー15;4、C.I.ピグメントブルー16、C.I.ピグメントブルー60、C.I.ピグメントブルー62、C.I.ピグメントブルー66、C.I.ピグメントグリーン7などが挙げられる。これらの着色剤は、1種または2種以上を組み合わせて用いることができる。着色剤の含有量は、結着樹脂100質量部に対して1~10質量部であることが好ましく、より好ましくは2~9質量部である。離型剤本発明に係るトナー粒子には、離型剤が含有されなくともよいが、離型剤が含有される場合においては、離型剤としては、例えばワックスが挙げられ、具体的には、以下に示すようなものが挙げられる。1ポリオレフィン系ワックスポリエチレンワックス、ポリプロピレンワックスなど2長鎖炭化水素系ワックスパラフィンワックス、サゾールワックスなど3ジアルキルケトン系ワックスジステアリルケトンなど4エステル系ワックスカルナウバワックス、モンタンワックス、トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート、1,18-オクタデカンジオールジステアレート、ベヘン酸ベヘニル、ステアリン酸ステアリル、トリメリット酸トリステアリル、ジステアリルマレエートなど5アミド系ワックスエチレンジアミンジベヘニルアミド、トリメリット酸トリステアリルアミドなどである。離型剤の含有量は、結着樹脂100質量部に対して0~10質量部であることが好ましく、より好ましくは0~5質量部である。磁性粉本発明に係るトナー粒子に磁性粉が含有される場合においては、磁性粉としては、例えば、マグネタイト、γ-ヘマタイト、各種フェライトなどが挙げられる。磁性粉の含有量は、結着樹脂100質量部に対して10~500質量部であることが好ましく、より好ましくは20~200質量部である。荷電制御剤本発明に係るトナー粒子に荷電制御剤が含有される場合においては、荷電制御剤としては、摩擦帯電により正または負の帯電を与えることのできる物質であれば特に限定されず、公知の種々の正帯電制御剤および負帯電制御剤を用いることができる。荷電制御剤の含有量は、結着樹脂100質量部に対して0.1~10質量部であることが好ましく、より好ましくは0.5~5質量部である。外添剤本発明に係るトナー粒子は、そのままトナーとして用いることができるが、流動性、帯電性、クリーニング性などを改良するために、当該トナー粒子に、いわゆる流動化剤、クリーニング助剤などの外添剤を添加した状態で用いることができる。流動化剤としては、例えば、シリカ、アルミナ、酸化チタン、酸化亜鉛、酸化鉄、酸化銅、酸化鉛、酸化アンチモン、酸化イットリウム、酸化マグネシウム、チタン酸バリウム、フェライト、ベンガラ、フッ化マグネシウム、炭化ケイ素、炭化ホウ素、窒化ケイ素、窒化ジルコニウム、マグネタイト、ステアリン酸マグネシウムなどよりなる無機微粒子などが挙げられる。これら無機微粒子はシランカップリング剤やチタンカップリング剤、高級脂肪酸、シリコーンオイルなどによって、トナー粒子の表面への分散性向上、環境安定性向上のために、表面処理が行われていることが好ましい。クリーニング助剤としては、例えば、ポリスチレン微粒子、ポリメチルメタクリレート微粒子などが挙げられる。外添剤としては種々のものを組み合わせて用いることができる。外添剤は、平均一次粒径が30nm以下であることが好ましい。外添剤の添加量は、トナー粒子100質量部に対して0.05~5質量部であることが好ましく、より好ましくは0.1~3質量部である。以上のようなトナーを製造する方法としては、例えば、粉砕法などの乾式方法や、乳化会合法、溶解脱溶法、溶解懸濁法などの湿式方法など公知の方法を挙げることができる。<乾式現像剤>本発明の画像形成方法に用いられる現像剤は、乾式のものとされ、磁性または非磁性のトナーのみよりなる一成分現像剤であっても、トナーとキャリアとが混合されてなる二成分現像剤であってもよい。二成分現像剤である場合において、キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。また、キャリアとしては、磁性粒子の表面を樹脂などの被覆剤で被覆した樹脂被覆型キャリアや、バインダー樹脂中に磁性体微粉末を分散してなる分散型キャリアなど用いてもよい。キャリアは、粒径が体積基準のメディアン径で15~100μmであることが好ましく、より好ましくは20~80μmである。キャリアの体積基準のメディアン径は、代表的には湿式分散機を備えたレーザ回折式粒度分布測定装置ヘロスHELOSシンパティックSYMPATEC社製により測定することができる。転写工程転写工程は、トナー像を画像支持体に転写する工程である。トナー像の画像支持体への転写は、トナー像を画像支持体に剥離帯電することにより行われる。転写手段としては、例えば、コロナ放電によるコロナ転写器、転写ベルト、転写ローラなどを用いることができる。また、転写工程は、例えば、中間転写体を用い、中間転写体上にトナー像を一次転写した後、このトナー像を画像支持体上に二次転写する態様の他、静電潜像担持体上に形成されたトナー像を直接画像支持体に転写する態様などによって行うこともできる。画像支持体としては、特に限定されず、薄紙から厚紙までの普通紙、上質紙、アート紙あるいはコート紙などの塗工された印刷用紙、市販されている和紙やはがき用紙、OHP用のプラスチックフィルム、布などの各種を挙げることができる。定着液供給工程定着液供給工程は、画像支持体に転写されたトナー像に、トナーの少なくとも一部を軟化する定着液を供給する工程である。ここで、トナーの少なくとも一部を軟化するとは、トナー像を構成するトナー粒子に含有される結着樹脂の全部または一部を軟化することをいう。トナー像への定着液の供給は、定着液を液状または泡状に噴射、噴霧または塗布することにより行われる。定着液を供給する手段としては、例えば、インクジェットノズル、超音波振動子を用いた噴霧器、圧縮空気を用いた噴霧器、静電的に液滴にする噴霧器、ローラが挙げられる。本発明においては、定着液を供給する手段は、画像支持体上に転写されたトナー像の領域に従って、当該トナー像にのみ定着液を供給することができることから、インクジェットノズルであることが好ましい。<定着液>本発明の画像形成方法に用いられる定着液は、トナーの結着樹脂の少なくとも一部を軟化するものであり、少なくとも軟化剤および定着助剤を含有するものである。軟化剤軟化剤は、炭酸エステルまたは脂肪族カルボン酸エステルを含有するものであり、炭酸エステルおよび脂肪族カルボン酸エステルの両者を含有するものであってもよい。炭酸エステルとは、炭酸の2つの水素原子をアルキル基で置き換えたものをいい、中でも環を構成するものが好ましい。炭酸エステルとしては、具体的には、エチレンカーボネート、1,2-プロピレンカーボネート、1,3-プロピレンカーボネート、1,2-グリセロールカーボネートなどが挙げられる。これらの中でも、結着樹脂の溶解軟化力の観点から、1,2-プロピレンカーボネートが好ましい。脂肪族カルボン酸エステルとしては、例えば、脂肪族モノカルボン酸モノアルキル、脂肪族ジカルボン酸ジアルキル、脂肪族ジカルボン酸ジアルコキシアルキルなどが挙げられる。脂肪族モノカルボン酸モノアルキルは、具体的には、下記一般式Aで表わされる化合物である。一般式A:R7COOR8一般式A中、R7は、炭素数8~18のアルキル基またはアルケニル基を示し、R8は、炭素数3~18の直鎖型または分岐型のアルキル基またはアルケニル基を示す。一般式Aで表わされる化合物としては、具体的には、ステアリン酸ブチル、ミリスチン酸ミリスチル、オレイン酸オレイル、オレイン酸デシル、ジメチルオクタン酸ヘキシルデシル、乳酸セチル、乳酸ミリスチル、ミリスチン酸イソプロピル、パルミチン酸イソプロピル、イソノナン酸イソノニル、パルミチン酸オクチル、パルミチン酸セチル、ミリスチン酸オクチルドデシル、2-エチルヘキサン酸セチル、ステアリン酸イソセチルなどが挙げられる。これらの中でも、ステアリン酸ブチル、ミリスチン酸イソプロピル、パルミチン酸イソプロピルが好ましい。脂肪族ジカルボン酸ジアルキルは、具体的には、下記一般式Bで表わされる化合物である。一般式B:R9COOR102一般式B中、R9は、炭素数2~8のアルキレン基を示し、R10は、炭素数2~8の直鎖型または分岐型のアルキル基を示す。一般式Bで表わされる化合物としては、具体的には、コハク酸ジイソプロピル、コハク酸ジイソブチル、コハク酸ジ-2-エチルヘキシル、アジピン酸イソプロピル、アジピン酸イソブチル、アジピン酸ジ-2-エチルヘキシルなどが挙げられる。脂肪族ジカルボン酸ジアルコキシアルキルは、下記一般式Cで表わされる化合物である。一般式C:R11COOR12-O-R132一般式C中、R11は、炭素数2~8のアルキレン基を示し、R12は、炭素数2~4のアルキレン基を示し、R13は、炭素数1~4のアルキル基を示す。一般式Cで表わされる化合物としては、具体的には、コハク酸ジエトキシエチル、コハク酸ジブトキシエチル、コハク酸ジカルビトール、アジピン酸ジメトキシエチル、アジピン酸ジエトキシエチルなどが挙げられる。軟化剤は、定着液中5~95質量の割合で含有されることが好ましく、より好ましくは10~80質量である。軟化剤の含有割合が過小である場合においては、トナーの結着樹脂を溶解膨潤させる効果が不十分になり、定着強度、高速定着性が低下するおそれがある。一方、軟化剤の含有割合が過大である場合においては、長時間に亘りトナーの結着樹脂の流動性を低下させることが出来ず、定着トナー層が粘着性を有するタック感、残液感、乾燥性の遅れおそれがある。定着助剤定着助剤は、従来の湿式定着方式において使用するよりも少量の定着液を用いてトナーを定着させ、定着強度の向上、定着時間の短縮などの定着性向上のため、定着液中に添加するものをいう。本発明において、定着助剤は、親水性基を有する親水性モノマーと、疎水性モノマーとから得られる共重合体よりなるものであり、当該共重合体において、親水性モノマーに由来の構成単位が40~95質量の割合で含有されているものである。親水性モノマー本発明において、親水性基を有する親水性モノマーとは、水との接触角が70度未満のものをいう。また、親水性基とは、例えば、上記式a~式hで表わされる基をいう。本発明において、親水性モノマーの水との接触角は、以下のようにして求められるものである。すなわち、試料親水性モノマーから得られるホモポリマーをフィルム状に成形してフィルム状試料を作製し、このフィルム状試料上に水を垂らし、接触角度計CA-W-ROLLTYPE協和界面科学社製を用いて測定することにより求められる。親水性基を有する親水性モノマーは、具体的には、上記一般式1で表わされるものであることが好ましい。上記一般式1中、R1は、水素原子またはメチル基を示す。Aは、上記式a~式hのいずれかで表わされる親水性基を示す。なお、親水性基Aにおいて、式g中、R2およびR3は、各々独立に、水素原子またはメチル基を示し、式h中、mは、1~10の整数を示し、nは、0~3の整数を示す。親水性基を有する親水性モノマーとしては、例えば、アクリル酸モノマー、アクリルアミドモノマー、ビニルアルコールモノマー、ビニルピロリドンモノマー、ビニルスルホン酸モノマー、ポリエチレングリコールモノアクリレートモノマー、グリセリンモノメタクリレートモノマーなどが挙げられる。疎水性モノマー本発明において、疎水性モノマーとは、水との接触角が70度以上のものをいう。ここで、疎水性モノマーの水との接触角は、上述した親水性モノマーの水との接触角を測定する方法において試料を疎水性モノマーとすることの他は同様にして測定される。疎水性モノマーは、具体的には、上記一般式2または一般式3で表わされるものであることが好ましい。一般式2中、R4は、水素原子またはメチル基を示す。一般式3中、R5は、水素原子またはメチル基を示し、R6は、メチル基またはエチル基を示す。疎水性モノマーとしては、例えば、スチレンモノマー、メタクリル酸メチルモノマーなどが挙げられる。定着助剤を構成する共重合体は、重量平均分子量が5,000~100,000であることが好ましく、より好ましくは5,000~20,000である。共重合体の重量平均分子量が上記範囲であることにより、当該共重合体が、トナー像表面の疎水性部と紙などの画像支持体表面の親水性部との間を媒介し、トナー像と画像支持体との接着性を補強する作用を十分に発揮することができる。共重合体の重量平均分子量が過小である場合においては、画像にタック感が付与されるおそれがある。一方、共重合体の重量平均分子量が過大である場合においては、画像強度が悪化するおそれがある。本発明において、定着助剤を構成する共重合体の重量平均分子量は、上述した結着樹脂の重量平均分子量を測定する方法において試料を共重合体とすることの他は同様にして測定される。定着助剤を構成する共重合体は、ガラス転移点が20~75°Cであることが好ましい。共重合体のガラス転移点が過小である場合においては、形成される画像においてタック感を十分に抑制することができないおそれがある。一方、共重合体のガラス転移点が過大である場合においては、画像強度が悪化するおそれがある。本発明において、定着助剤を構成する共重合体のガラス転移点は、上述したトナーのガラス転移点を測定する方法において試料を共重合体とすることの他は同様にして測定される。親水性基を有する親水性モノマーに由来の構成単位は、定着助剤を構成する共重合体中40~95質量、より好ましくは45~75質量の割合で含有されている。親水性モノマーに由来の構成単位の含有割合が過小である場合においては、紙など画像支持体と定着助剤との親和性が得られず定着強度を確保できないおそれがある。一方、親水性モノマーに由来の構造単位の含有割合が過大である場合においては、トナーとの親和性悪化により画像強度が低下するおそれがある。定着助剤は、定着液中0.1~30質量の割合で含有されることが好ましく、より好ましくは0.5~10質量である。定着助剤の濃度が過小である場合においては、形成される画像において十分な定着強度が得られないおそれがある。一方、定着助剤の濃度が過大である場合においては、形成される画像においてオフセット現象の発生を十分に抑制することができないおそれがある。なお、本発明に用いられる定着液においては、95質量未満の割合であれば、希釈成分や他の成分が含有されていてもよい。希釈成分としては、例えば、水、パラフィン、シリコーンオイルなどが挙げられる。また、他の成分としては、例えば、後述する定着液供給手段がインクジェットノズルである場合において、定着液の粘度調整のための、界面活性剤、アルコールなどが挙げられる。定着液の供給量は、例えば、A4サイズの画像支持体当たり0.5g以下が好ましく、より好ましくは0.3g以下である。以下、定着液の供給方法について具体的に説明する。図1は、本発明の画像形成方法に用いられる定着液供給手段の構成の一例を示す説明用断面図である。この定着液供給手段50Aは、ライン型インクジェットノズルよりなるものであり、トナー像担持体31の下流側に配置されている。このような定着液供給手段50Aにおいては、液滴化された定着液Fが、画像支持体P上に転写されたトナー像Tの領域に従って、当該トナー像Tに供給される。このような定着液供給手段50Aを構成するライン型インクジェットは、解像度が300dpi以上であることが好ましい。また、インクジェットの液滴サイズは、0.5~50plであることが好ましい。なお、定着液供給手段50Aとしてインクジェットノズルを用いる場合においては、定着液には耐溶剤性が必要とされる。また、定着液が室温以上で液体ではない場合、または、定着液の粘度が高い場合においては、定着液供給手段50Aにヒーターを設ける構成とすることもできる。本発明においては、定着液供給工程の後において、定着液Fが供給されたトナー像Tに圧力を付与する圧力付与工程を行うことができる。具体的には、図2に示すように、定着液供給工程の後、一対の加圧ローラよりなる圧力付与手段70により、定着液Fが供給されたトナー像Tに圧力を付与することを行うことできる。圧力付与手段としては、例えば、表面が離型性を有するローラなど用いることもできる。加圧力は、特に限定されないが、例えば50~1000Paであることが好ましい。この圧力付与工程が行われることにより、形成される画像においてより高い定着強度が得られる。図3は、本発明の画像形成方法に用いられる定着液供給手段の構成の他の例を示す説明用断面図である。この定着液供給手段50Bは、定着液塗布ローラ51と、この定着液塗布ローラ51に対向して設けられた加圧ローラ52とにより構成される。この定着液塗布ローラ51は、その一部が例えば液状の定着液Fに浸漬されている。また、トナー像T上に供給すべき定着液Fの量を制御するメタリングブレード53が、その先端部分が定着液塗布ローラ51の表面から離間した状態で設けられている。このような定着液供給手段50Bにおいては、定着液Fが、定着液塗布ローラ51および加圧ローラ52の回転駆動により、定着液塗布ローラ51上の液状の定着液Fがその供給量がメタリングブレード53により規制されて、トナー像Tが転写された画像支持体P上の全面に液膜Mとして供給されると共に、加圧ローラ52において圧力が付与される。液膜Mの膜厚は、特に限定されないが、例えば1~100μmが好ましい。また、加圧ローラ52の加圧力は、例えば50~1000Paが好ましい。図4は、本発明の画像形成方法に用いられる定着液供給手段の構成のさらに他の例を示す説明用断面図である。この定着液供給手段50Cは、定着液を泡状に生成させる泡状発生装置54と、定着液塗布ローラ55と、この定着液塗布ローラ55に対向して設けられた加圧ローラ56とにより構成される。また、トナー像T上に供給すべき定着液Fの量を制御する規制ブレード57が、その先端部分が定着液塗布ローラ55の表面から離間した状態で設けられている。このような定着液供給手段50Cにおいては、定着液Fが、定着液塗布ローラ55および加圧ローラ56の回転駆動により、定着液塗布ローラ55上の泡状の定着液Fがその供給量が規制ブレード57により規制されて、トナー像Tが転写された画像支持体P上の全面に泡状膜Bとして供給されると共に、加圧ローラ56において圧力が付与される。泡状膜Bの膜厚は、特に限定されないが、例えば50~80μmが好ましい。また、加圧ローラ56の加圧力は、例えば50~1000Paが好ましい。図5は、本発明の画像形成方法に用いられる定着液供給手段の構成のさらに他の例を示す説明用断面図である。この定着液供給手段50Dは、圧縮空気を用いた噴霧器よりなるものでものであり、トナー像担持体31の下流側に配置されている。このような定着液供給手段50Dにおいては、液状の定着液Fが噴霧され、画像支持体P上に転写されたトナー像Tに供給される。本発明の画像形成方法は、例えば、以下の画像形成装置により実行することができる。図6は、本発明の画像形成方法に用いられる画像形成装置の構成の一例を示す概略図である。この画像形成装置10は、タンデム型のフルカラー画像形成装置であって、ベルト状の中間転写体20に沿って設けられた複数の画像形成ユニット30Y,30M,30C,30Kと、中間転写体20上に各画像形成ユニットにより形成されたトナー像を画像支持体Pに転写する二次転写手段40と、画像支持体P上に転写されたトナー像に定着液を供給する定着液供給手段50とが設けられている。画像形成ユニット30Yは、イエローのトナー像を形成するものであって、静電潜像担持体であるドラム状の感光体31Yを備え、この感光体31Yの周囲に帯電手段32Y、露光手段33Y、現像手段34Y、一次転写手段35Y、クリーニング手段36Yが配置されて構成されている。画像形成ユニット30M,30C,30Kは、各々、イエローのトナー像を形成する代わりにマゼンタ、シアン、ブラックのトナー像を形成する他は、画像形成ユニット30Yと同様の構成を有する。中間転写体20は、複数の支持ローラ21A,21B,21Cに張架され、循環移動可能に支持されている。二次転写手段40は、トナー像を画像支持体Pに剥離帯電して転写する転写器よりなるものである。定着液供給手段50は、トナー像に対して定着液を液滴にて供給するものであり、例えばライン型インクジェットノズルよりなるものである。この画像形成装置10においては、以下のような画像形成処理が行われる。画像形成ユニット30Yにおいて、感光体31Yが回転駆動されると、帯電手段32Yにより、トナーと同極性のコロナ放電によって当該感光体31Yの表面に一様な電位が与えられる。一様に帯電された感光体31Yの表面上に画像データに基づいて、露光手段33Yにより、感光体31Yの回転方向に対して平行に走査し、露光を行うことによって静電潜像が形成される。次に、現像手段34Yにより、感光体31Yの表面電位と同極性に帯電されたトナーが感光体31Yの静電潜像に付着して反転現像が行われることによって、トナー像が形成され、循環移動する中間転写体20上に一次転写手段35Yにより転写される。これらの処理が、画像形成ユニット30M,30C,30Kにおいても行われ、各画像形成ユニット30Y,30M,30C,30Kより形成された各色のトナー像が、中間転写体20上に重畳されてカラートナー像が形成される。このカラートナー像が、所定のタイミングで搬送される画像支持体P上に二次転写手段40によりに二次転写される。次いで、定着液供給手段50により画像データに基づいて定着液が、画像支持体Pに二次転写されたトナー像に対して供給される。定着液が供給されたトナー像は画像支持体Pに定着し画像が形成される。一方、二次転写手段40により画像支持体Pにカラートナー像を転写した後、クリーニング手段60においては、画像支持体Pを曲率分離した中間転写体20上に残留する未転写トナーが除去される。また、クリーニング手段36Y,36M,36C,36Kにおいては、感光体31Y,31M,31C,31K上にそれぞれ残留する未転写トナーが除去される。本発明の画像形成方法によれば、定着液を構成する定着助剤が、親水性基を側鎖に有する親水性モノマーと、疎水性モノマーとの共重合体であり、当該共重合体における親水性モノマーに由来の構成単位の含有割合が特定範囲にあることにより、定着液の供給量の低量化が図られながらも、形成される画像に高い定着強度が得られる。以下、本発明の具体的な実施例について説明するが、本発明はこれらに限定されるものではない。<乾式現像剤の作製例1>1結着樹脂粒子分散液の調製撹拌装置、温度センサー、冷却管および窒素導入装置を備えた反応容器に、イオン交換水558質量部とドデシル硫酸ナトリウムエマール2FG花王社製0.25質量部とを投入し、230rpmで撹拌しながら溶解させて80°Cまで昇温した。これに、過硫酸カリウム2質量部をイオン交換水78質量部に溶解させた重合開始剤溶液を添加し、スチレン106質量部、n-ブチルアクリレート40質量部およびアクリル酸メチル17質量部を滴下し、4時間反応させ、スチレン-アクリル樹脂よりなる結着樹脂粒子が分散された結着樹脂粒子分散液1を調製した。この結着樹脂粒子の重量平均分子量は20,000、ガラス転移点は50°Cであった。2着色剤粒子分散液の調製ダウファクス2A-1ダウケミカル社製7質量部をイオン交換水160質量部に投入し、溶解、撹拌して界面活性剤水溶液を調製した。この界面活性剤水溶液にカーボンブラック20質量部を徐々に添加し、SCミル三菱鉱山社製を用いて分散処理を行って、着色剤粒子分散液1を調製した。この着色剤粒子は、MICROTRACUPA-150HONEYWELL社製を用いて測定したところ、粒径が体積基準のメディアン径で200nmであった。3トナー粒子の作製撹拌装置、温度センサー、冷却管および窒素導入装置を備えた反応容器に、結着樹脂粒子分散液1430質量部固形分換算、イオン交換水1650質量部および着色剤粒子分散液1150質量部を投入し、撹拌し、その後、水酸化ナトリウム水溶液濃度25質量を添加してpHを10.2に調整した。次いで、塩化マグネシウム6水和物水溶液濃度50質量150質量部を撹拌下で20分間かけて添加した。その後、昇温を開始し、60分間かけて80°Cまで昇温させ、結着樹脂粒子と着色剤粒子との凝集融着を行った。この状態で、コールターマルチサイザー3コールター社製を用いて、粒子の粒径を測定し、体積基準のメディアン径が6.8μmになった時点で、塩化ナトリウム水溶液濃度25質量100質量部を添加し、粒子の成長を停止した。その後、熟成処理として液温を85°Cとし、2.5時間にわたって加熱、撹拌を行うことにより、融着を継続させた。さらに、8°C/分の速度で30°Cに冷却して、濾別し、45°Cのイオン交換水で繰り返し洗浄した後、40°Cの温風で乾燥することによりトナー粒子1を得た。トナー粒子1の粒径は、体積基準のメディアン径で6.6μmであった。4外添剤の添加このトナー粒子1に、ヘンシェルミキサー三井三池鉱業社製を用いて、ヘキサメチルシラザン処理したシリカ平均一次粒径12nm0.6質量部およびn-オクチルシラン処理した二酸化チタン平均一次粒子24nm0.8質量部を添加し、トナー1を作製した。5現像剤の作製トナー1に対し、シリコーン樹脂を被覆した体積平均粒径50nmのフェライトキャリアを混合し、トナー濃度が6質量である乾式現像剤1を作製した。<乾式現像剤の作製例2>1ポリエステル樹脂の作製冷却管、撹拌装置、窒素導入管を備えた反応容器に、ビスフェノールAエチレンオキサイド2モル付加物675質量部、ビスフェノールAプロピレンオキサイド2モル付加物88質量部、テレフタル酸281質量部、無水トリメリット酸25質量部およびジブチルチンオキサイド2質量部を入れ、常圧下230°Cで7時間反応し、さらに10~15mmHgの減圧下で5時間反応し、ポリエステル樹脂1を得た。このポリエステル樹脂1は、重量平均分子量が8,000であった。2油滴粒子分散液の調製ポリエステル樹脂1290質量部、ベヘン酸ベヘニル融点71°C85質量部およびカーボンブラック45質量部に、酢酸エチル1500質量部を加え、撹拌しながら75°Cまで昇温した。その後75°Cで3時間撹拌し、固形分濃度25質量の樹脂溶液を得た。そして、分散剤としてリン酸三カルシウム5質量部、分散安定剤としてドデシルベンゼンスルホン酸ナトリウム0.05質量部を純水580質量部に溶解分散させた溶液を、TKホモミキサー特殊機化工業株社製を用いて5000rpmにて15分間撹拌し、乳白色の水系媒体を得た。その後、この水系媒体に対して、調製した樹脂溶液600質量部を添加し、TKホモミキサーにより12000rpmにて30分間撹拌することにより油滴粒子分散液を調製した。3洗浄乾燥この油滴粒子分散液を減圧蒸留装置に移し、非水溶性有機溶媒であるメチルエチルケトンを減圧下で除去した。得られたスラリーに対し、1mol/lの塩酸を当該スラリーのpHが1になるまで加え、30分間放置して、樹脂粒子表面からリン酸三カルシウムを除去した。その後、濾過、水洗および乾燥を行い、トナー粒子2を得た。トナー粒子2の粒径は、体積基準のメディアン径で6.4μmであった。4外添剤の添加このトナー粒子2100質量部に対しヘキサメチルシラザン処理したシリカ平均一次粒径12nm1質量部を添加し、ヘンシェルミキサーで混合した。回転翼の周速24m/sとし、20分間混合した後、400MESHの篩を通過させてトナー2を作製した。5現像剤の作製トナー2に対し、シリコーン樹脂を被覆した体積平均粒径50nmのフェライトキャリアを混合し、トナー濃度が6質量である乾式現像剤2を作製した。<定着液の調製例1>1定着助剤の作製撹拌装置、温度センサー、冷却管、窒素導入管およびを備えた反応容器に、親水性モノマーとしてアクリル酸モノマー一般式1:R1が水素原子、Aが式a54質量部、酸触媒としてパラトルエンスルホン酸13質量部、トルエン75質量部、ハイドロキノン0.3質量部、および、疎水性モノマーとしてスチレンモノマー一般式2:R4が水素原子46質量部を仕込み、空気を吹き込みながら、100°Cに昇温し9時間反応させた。反応液を60°Cに冷却し、水酸化ナトリウム水溶液濃度15質量50質量部を添加して撹拌した。静置後、油層部を除去し、食塩水溶液濃度20質量50質量部で洗浄を行った。洗浄後、減圧下でトルエンを留去、濾過し、共重合体1を作製した。2定着液の調製次に、軟化剤としてコハク酸ジエトキシエチル98質量部に対し、共重合体15質量部、イオン交換水27質量部、イオン性界面活性剤0.5質量部を超音波ホモジナイザーで5分間撹拌して定着液1を調製した。<定着液の調製例2~3,7~10,13~27,32~35>定着液の調製例1において、1定着助剤の作製における親水性モノマーおよび疎水性モノマーをそれぞれ表1に示すものに変更して共重合体2~3,7~10,13~27,32~35をそれぞれ得、共重合体2~3,7~10,13~27,32~35をそれぞれ用いたことの他は同様にして定着液2~3,7~10,13~27,32~35を調製した。<定着液の調製例4>1定着助剤の作製撹拌装置、温度センサー、冷却管、窒素導入装置を取り付けた反応容器に、イオン交換水240質量部および2-プロパノールを150質量部入れて撹拌しながら60°Cに加温した後、親水性モノマーとして1-ビニル-2-ピロリドン一般式1:R1が水素原子、Aが式b57質量部、および、スチレンモノマー一般式2:R4が水素原子43質量部、を添加し溶解させた。これに0.5質量部のアゾビスイソブチロニトリルを添加することにより重合を開始し、6時間反応させて共重合体4を作製した。2定着液の調製次に、軟化剤としてコハク酸ジエトキシエチル98質量部に対し、共重合体45質量部、イオン交換水27質量部、イオン性界面活性剤0.5質量部を超音波ホモジナイザーで5分間撹拌して定着液4を調製した。<定着液の調製例5,6,28,29>定着液の調製例4において、1定着助剤の作製における親水性モノマーおよび疎水性モノマーをそれぞれ表1に示すものに変更して共重合体5,6,28,29をそれぞれ得、共重合体5,6,28,29をそれぞれ用いたことの他は同様にして定着液5,6,28,29を調製した。<定着液の調製例11>1定着助剤の作製撹拌装置、温度センサー、冷却管、窒素導入装置を取り付けた反応容器中で80°Cに昇温したイオン交換水460質量部にけん化度90のポリビニルアルコールPVA67質量部を添加し溶解させた。次いで、疎水性モノマー一般式3:R5が水素原子、R6がメチル基55質量部を添加し、窒素置換下で40°Cまで昇温させた後、100質量部のイオン交換水に溶解させたターシャリーブチルハイドロパーオキサイド1.2質量部、エリソルビン酸ナトリウム1.2質量部を添加し、5時間反応させた。その後、アンモニア水溶液25を0.5質量部添加し、共重合体11を作製した。2定着液の調製次に、軟化剤としてコハク酸ジエトキシエチル98質量部に対し、共重合体115質量部、イオン交換水27質量部、イオン性界面活性剤0.5質量部を超音波ホモジナイザーで5分間撹拌して定着液11を調製した。<定着液の調製例12,30,31>定着液の調製例11において、1定着助剤の作製における親水性モノマーおよび疎水性モノマーをそれぞれ表1に示すものに変更して共重合体12,30,31をそれぞれ得、共重合体12,30,31をそれぞれ用いたことの他は同様にして定着液12,30,31を調製した。<定着液の調製例36>定着液の調製例1において、1定着助剤の作製における親水性モノマーおよび疎水性モノマーをそれぞれ表1に示すものに変更し、また、その添加量をそれぞれ親水性モノマー48質量部、疎水性モノマー63質量部に変更したことの他は同様にして定着液36を調製した。<定着液の調製例37>定着液の調製例36において、1定着助剤の作製においてハイドロキノンの添加量を0.3質量部から0.5質量部に変更したことの他は同様にして定着液37を調製した。<定着液の調製例38>定着液の調製例36において、2定着液の調製における軟化剤をアジピン酸ジ-2-エチルヘキシルに変更したことの他は同様にして定着液38を調製した。<比較用定着液の調製例1~4>定着液の調製例1において、1定着助剤の作製における親水性モノマーおよび疎水性モノマーをそれぞれ表1に示すものに変更したことの他は同様にして比較用定着液1~4を調製した。<比較用定着液の調製例5>比較用定着液の調製例4において、1定着助剤の作製においてハイドロキノンを添加しないことの他は同様にして比較用定着液5を調製した。実施例1~39、比較例1~5画像形成装置bizhubC253コニカミノルタビジネステクノロジーズ社製の加熱定着器を取り外して、下記に示す定着器1を搭載し、乾式現像剤および定着液の種類を下記表2に示す組み合わせに従い、画像支持体Jペーパーコニカミノルタ社製上に、トナー付着量12g/m2としてベタ画像を形成した。得られたベタ画像について下記評価を行った。結果を表2に示す。この画像形成においては、非加熱の状態で定着が行われた。定着器1定着器1は、図1に示すようなライン型インクジェットノズルよりなる定着液供給手段から構成されるものである。定着液供給手段を構成するライン型インクジェットは、解像度が600dpiであり、液滴サイズが10~15plである。定着液の設定供給量は、0.3g/A4である。評価:定着液量に対する定着強度定着後5秒後に、画像の表面を1cmφの綿布で擦過し、擦過前後の反射濃度をRD-918マクベス社製により測定した。下記式1により擦過定着率を算出し、下記評価基準により評価した。なお、擦過定着率が70以上であれば実用上問題無いレベルである。式1:擦過定着率=擦過後の反射濃度/擦過前の反射濃度1.40×1003優良:擦過定着率90以上2良好:擦過定着率80以上90未満1実用可能:擦過定着率70以上80未満0不合格:擦過定着率70未満表2より、実施例1~39によれば、定着液を構成する定着助剤が親水性基を有する親水性モノマーと疎水性モノマーとの共重合体よりなり、親水性モノマーに由来の構造単位の含有量が特定範囲内であることから、定着液の供給量の低量化が図られながらも、形成される画像に高い定着強度が得られることが確認された。このような効果が得られた理由は、画像支持体上に転写されたトナー像表面はトナーを構成する結着樹脂により疎水性を示し、紙などの画像支持体表面はセルロースの水酸基により疎水性を示すことから、当該定着助剤が、トナー像表面の疎水性部と画像支持体表面の親水性部との間を媒介し、これにより、トナー像と画像支持体との接着性が補強されたからであると考えられる。"